(57)【要約】【課題】発色性に優れた画像を記録できるとともに、回復操作を行った場合であっても不要なインクの凝集物の堆積が抑制される基本色のインクセットを提供する。【解決手段】シアンインク、マゼンタインク、及びイエローインクの３種の水性インクで構成されるインクジェット用のインクセットである。シアンインク、マゼンタインク、及びイエローインクのうち、いずれか２つが下記条件Ａを満たすインクであり、かつ、残りの１つが下記条件Ｂを満たすインクである。  条件Ａ：顔料の粒子表面に他の原子団及びホスホン酸基を含む官能基が結合した第１の自己分散顔料を含有するインク  条件Ｂ：顔料の粒子表面にスルホン酸基及びカルボン酸基の少なくとも一方を含む官能基が結合した第２の自己分散顔料を含有するインク【選択図】なし【特許請求の範囲】
【請求項１】
シアンインク、マゼンタインク、及びイエローインクの３種の水性インクで構成されるインクジェット用のインクセットであって、
前記シアンインク、前記マゼンタインク、及び前記イエローインクのうち、いずれか２つが下記条件Ａを満たすインクであり、かつ、残りの１つが下記条件Ｂを満たすインクであることを特徴とするインクセット。
条件Ａ：顔料の粒子表面に他の原子団及びホスホン酸基を含む官能基が結合した第１の自己分散顔料を含有するインク
条件Ｂ：顔料の粒子表面にスルホン酸基及びカルボン酸基の少なくとも一方を含む官能基が結合した第２の自己分散顔料を含有するインク
【請求項２】
前記第２の自己分散顔料の官能基が、他の原子団を含む請求項１に記載のインクセット。
【請求項３】
前記第２の自己分散顔料の官能基の導入量が、４．０×１０-2ｍｍｏｌ／ｇ以上である請求項１又は２に記載のインクセット。
【請求項４】
前記第２の自己分散顔料の官能基が、他の原子団及びスルホン酸基を含む請求項１乃至３のいずれか１項に記載のインクセット。
【請求項５】
前記第１の自己分散顔料の官能基の導入量が、４．０×１０-2ｍｍｏｌ／ｇ以上である請求項１乃至４のいずれか１項に記載のインクセット。
【請求項６】
前記イエローインクが、前記条件Ｂを満たすインクである請求項１乃至５のいずれか１項に記載のインクセット。
【請求項７】
前記シアンインク、前記マゼンタインク、及び前記イエローインクの２５℃における静的表面張力が、いずれも３３．０ｍＮ／ｍ以上４０．０ｍＮ／ｍ以下の範囲内にある請求項１乃至６のいずれか１項に記載のインクセット。
【請求項８】
前記条件Ａを満たす一方のインク中の前記第１の自己分散顔料の含有量Ａ1（質量％）、前記条件Ａを満たす他方のインク中の前記第１の自己分散顔料の含有量Ａ2（質量％）、及び、前記条件Ｂを満たすインク中の前記第２の自己分散顔料の含有量Ｂ1（質量％）が、Ａ1＜Ｂ1＜Ａ2の関係を満たす請求項１乃至７のいずれか１項に記載のインクセット。
【請求項９】
インクをインクジェット方式の記録ヘッドから吐出して記録媒体に画像を記録するインクジェット記録方法であって、
前記インクが、請求項１乃至８のいずれか１項に記載のインクセットを構成する各インクであることを特徴とするインクジェット記録方法。
【発明の詳細な説明】
【技術分野】
【０００１】
本発明は、インクセット、及びそれを用いたインクジェット記録方法に関する。
【背景技術】
【０００２】
インクジェット記録方法によれば、様々な記録媒体に画像を記録（形成）することが可能である。そして、より良好な画像形成を企図して、例えば、光沢紙などに写真画質の画像を記録するのに適したインクや、普通紙などに文書を記録するのに適したインクなど、目的に応じた種々のインクが提案されている。近年、記録媒体として普通紙などを用い、文字や図表を含むビジネス文章などの印刷にもインクジェット記録方法が利用されており、利用頻度が格段に増加している。このため、普通紙などの記録媒体に文字や図表を記録するのに適したインクとして、ブラックインクだけでなく、カラーインクの色材にも顔料を用いることが増えてきている。
【０００３】
インクジェット記録方法では、一般的なカラー画像は、減法混色の基本色である、シアンインク、マゼンタインク、及びイエローインクの３種のインクにより記録される。そして、必要に応じて、これらのインクに加えて、ブラックインクや、レッドインク、グリーンインク、及びブルーインクなどのいわゆる特色インクが用いられる。
【０００４】
色材として顔料を用いたカラーインクで記録した画像は、色材として染料を用いたカラーインクで記録した画像に比べて発色性が劣るといった課題がある。そして、このような課題を解決するための方法が数多く提案されている。例えば、分散剤を用いずに分散可能な自己分散顔料と特定の塩とを含有させたインクを使用し、普通紙に記録される画像の性能を向上させる提案がなされている（特許文献１）。また、カルシウムとの反応性の指標であるカルシウム指数に基づき、カルシウムとの反応性が高い官能基を結合させた自己分散顔料を含有するインクにより、記録される画像の光学濃度を向上させる提案もある（特許文献２）。
【先行技術文献】
【特許文献】
【０００５】
【特許文献１】特開２００１−０８１３７８号公報
【特許文献２】特表２００９−５１５００７号公報
【発明の概要】
【発明が解決しようとする課題】
【０００６】
本発明者らは、上記従来技術を参考にしつつ、自己分散顔料を含有するシアンインク、マゼンタインク、及びイエローインクの３種のインクで構成されたインクセットによって記録されるカラー画像の発色性を向上させるための検討を行った。その結果、インクの色材として、特許文献１及び２で提案されたような自己分散顔料を用いれば、ある程度発色性が向上したカラー画像を記録可能であることが判明した。しかし、複数のカラーインクを用いて記録した場合、インクジェット記録方法において必要とされる予備吐出、及び、吸引回復、又は加圧回復などの回復操作によって発生する不要なインクの凝集物が堆積しやすいことが確認された。そして、記録を継続した場合、堆積した凝集物が記録ヘッドや記録媒体に付着、堆積してしまい、インク滴の吐出方向が曲がる「吐出よれ」といった現象が生じたり、記録媒体や記録装置の内部が汚れたりすることが判明した。
【０００７】
したがって、本発明の目的は、発色性に優れた画像を記録できるとともに、回復操作を行った場合であっても不要なインクの凝集物の堆積が抑制される基本色のインクセットを提供することにある。また、本発明の別の目的は、前記インクセットを用いたインクジェット記録方法を提供することにある。
【課題を解決するための手段】
【０００８】
上記の目的は以下の本発明によって達成される。すなわち、本発明によれば、シアンインク、マゼンタインク、及びイエローインクの３種の水性インクで構成されるインクジェット用のインクセットであって、前記シアンインク、前記マゼンタインク、及び前記イエローインクのうち、いずれか２つが下記条件Ａを満たすインクであり、かつ、残りの１つが下記条件Ｂを満たすインクであることを特徴とするインクセットが提供される。
条件Ａ：顔料の粒子表面に他の原子団及びホスホン酸基を含む官能基が結合した第１の自己分散顔料を含有するインク
条件Ｂ：顔料の粒子表面にスルホン酸基及びカルボン酸基の少なくとも一方を含む官能基が結合した第２の自己分散顔料を含有するインク
【発明の効果】
【０００９】
本発明によれば、発色性に優れた画像を記録できるとともに、回復操作を行った場合であっても不要なインクの凝集物の堆積が抑制される基本色のインクセットを提供することができる。また、本発明によれば、このインクセットを用いたインクジェット記録方法を提供することができる。
【発明を実施するための形態】
【００１０】
以下、好適な実施の形態を挙げて、本発明を詳細に説明するが、本発明は以下の実施の形態に限定されるものではない。なお、水性インクのことを、単に「インク」と記載することがある。本明細書における各種の物性値は、特に断りのない限り常温（２５℃）における値である。
【００１１】
まず、予備吐出、及び、吸引回復、又は加圧回復などの回復操作によって発生する不要なインク（以下、「不要インク」とも記す）の凝集物が堆積する原因について考察する。特許文献１及び２で提案された自己分散顔料を含有するインクを１種のみ用いて画像を記録しても、不要インクの排出量が少なく、凝集物が堆積することはない。不要インクの排出量が少ないと、排出された不要インクのほとんどが不要インクを吸収する部材（吸収部材）に速やかに浸透する。このため、不要インクの凝集物は、吸収部材の内部から徐々に発生すると考えられる。また、凝集物が発生したとしても、排出される不要インクの絶対量が少ないため、堆積する凝集物の量も少なく、吐出よれが発生しないと推測される。
【００１２】
一方、特許文献１及び２で提案された自己分散顔料を含有する複数のインクを併用して画像を記録すると、不要インクの排出量が多くなって凝集物が堆積しやすくなる。不要インクの排出量が多いと、排出された不要インクの全量が吸収部材に浸透するまでに時間がかかる。このため、浸透するまでの間に不要インク中の液体成分が蒸発して顔料が凝集し、吸収部材の表面に凝集物が堆積してしまう。そして、吸収部材の表面に堆積した凝集物が、その後に排出される不要インクの吸収部材への浸透を妨げてしまい、凝集物が顕著に堆積すると考えられる。
【００１３】
上記の原因から、複数のインクで構成されるインクセットの場合、液体成分の蒸発による不要インクの凝集を抑制することができれば、凝集物の堆積を抑制することが可能になると考え、本発明者らはさらなる検討を行った。その結果、下記条件Ａを満たすインクと、下記条件Ｂを満たすインクとを含む複数のインクで構成されるインクセットとすることで、不要インクの凝集物の堆積を抑制できることを見出した。
条件Ａ：顔料の粒子表面に他の原子団及びホスホン酸基を含む官能基が結合した第１の自己分散顔料を含有するインク
条件Ｂ：顔料の粒子表面にスルホン酸基及びカルボン酸基の少なくとも一方を含む官能基が結合した第２の自己分散顔料を含有するインク
【００１４】
以下、本発明者らが推測する、上記のインクセットによって不要インクの凝集物の堆積を抑制可能となった理由について説明する。まず、条件Ａを満たすインクのみで構成されるインクセット、及び条件Ｂを満たすインクのみで構成されるインクセットを用いて記録する場合における、不要インクの凝集物が堆積するメカニズムについてそれぞれ説明する。
【００１５】
（条件Ａを満たすインクの不要インクの凝集物が堆積するメカニズム）
条件Ａを満たすインクに含まれる自己分散顔料は、他の原子団及びホスホン酸基を含む官能基を有する。このため、条件Ａを満たすインクに含まれる自己分散顔料は、記録媒体に填料などとして含まれるカルシウムなどの多価金属との反応性が高い。また、このような官能基を有する自己分散顔料は、インクのｐＨ変化や、水などの液体成分の蒸発などに伴う水溶性有機溶剤の濃度の上昇により、凝集しやすい。したがって、条件Ａを満たすインクのみで構成されるインクセットの場合、不要インク中の液体成分が蒸発すると、自己分散顔料が速やかに凝集して堆積する。以上のことから、条件Ａを満たすインクのみで構成されるインクセットの場合、吸収部材の表面に堆積したインクの凝集物が原因となって、吐出よれが生じやすいと考えられる。
【００１６】
（条件Ｂを満たすインクの不要インクの凝集物の堆積が抑制されるメカニズム）
条件Ｂを満たすインクに含まれる自己分散顔料は、スルホン酸基及びカルボン酸基の少なくとも一方を含む官能基を有する。このため、条件Ｂを満たすインクに含まれる自己分散顔料は、他の原子団及びホスホン酸基を含む官能基を有する自己分散顔料に比して、記録媒体に填料などとして含まれるカルシウムなどの多価金属との反応性が低い。また、このような官能基を有する自己分散顔料は、インクのｐＨ変化や、水などの液体成分の蒸発などに伴う水溶性有機溶剤の濃度の上昇が生じても、他の原子団及びホスホン酸基を含む官能基を有する自己分散顔料に比して、凝集がゆっくりと進む。これは、スルホン酸基やカルボン酸基は、ホスホン酸基に比べて、液体成分が蒸発した場合であっても水分子を水和水として周囲に保持しやすいためである。このため、条件Ｂを満たすインクのみで構成されるインクセットは、条件Ａを満たすインクのみで構成されるインクセットに比して、不要インクの凝集物が堆積しにくい。以上のことから、条件Ｂを満たすインクのみで構成されるインクセットの場合、吐出よれが生じにくいと考えられる。
【００１７】
（条件Ａを満たすインク及び条件Ｂを満たすインクで構成されるインクセットにおいて不要インクの凝集物の堆積が抑制されるメカニズム）
条件Ａを満たすインク及び条件Ｂを満たすインクが混合された不要インク（以下、「混合された不要インク」とも記す）については、以下に示すような現象によって凝集物の堆積が抑制されると推測される。「混合された不要インク」は、水などの液体成分が蒸発した場合であっても、条件Ｂを満たすインクに含まれていた自己分散顔料の酸性基（スルホン酸基やカルボン酸基）が、水分子を水和水として周囲に保持することができる。すなわち、「混合された不要インク」は水などの液体成分の蒸発を抑制しやすいため、急激な凝集により直ちに凝集物が堆積するのを抑制することができる。その結果、「混合された不要インク」が吸収部材に浸透することで、吸収部材の表面への凝集物の堆積が抑制される。また、スルホン酸基やカルボン酸基の周囲に保持された水和水は、条件Ａを満たすインクに含まれていた他の原子団及びホスホン酸基を含む官能基を有する自己分散顔料と共有されるため、その凝集も抑制される。以上のことから、水などの液体成分の蒸発などに伴う水溶性有機溶剤の濃度の上昇が生じても、条件Ａを満たすインク及び条件Ｂを満たすインクで構成されるインクセットの場合、凝集物の発生自体が抑制されると考えられる。
【００１８】
以上の結果を踏まえ、条件Ａを満たすシアンインク、マゼンタインク、及びイエローインクと、条件Ｂを満たすシアンインク、マゼンタインク、及びイエローインクとを調製し、これらのインクを用いて記録した２次色画像における発色性について評価した。なお、条件Ａ及びＢにより発現する効果を確認するため、色材以外のインク組成は共通とした。
【００１９】
（１）３種とも条件Ａを満たすインクの場合：いずれの２次色画像についても発色性は満足できるレベル
（２）３種とも条件Ｂを満たすインクの場合：いずれの２次色画像についても発色性は不十分
（３）１種が条件Ａを満たすインクで、２種が条件Ｂを満たすインクの場合：条件Ｂを満たす２種のインクで記録された２次色画像の発色性が不十分であり、全体としての発色性も不十分
（４）２種が条件Ａを満たすインクで、１種が条件Ｂを満たすインクの場合：いずれの２次色画像についても発色性は満足できるレベルであり、全体としての発色性も満足できるレベル
【００２０】
以上より、条件Ｂを満たす２種のインクで記録された２次色画像の発色性に比べて、条件Ａを満たすインクと条件Ｂを満たすインクで記録された２次色画像の発色性が大きく向上していることが判明した。条件Ａを満たすインクと条件Ｂを満たすインクを用いて画像を記録した場合、条件Ａを満たすインクで記録された画像の発色性が単に高いから、といった理由だけでなく、以下に示す作用により２次色画像の発色性が向上すると推測される。
【００２１】
条件Ａを満たすインクのみで２次色画像を記録した場合、インク中の他の原子団及びホスホン酸基を含む官能基を有する自己分散顔料は、記録媒体に含まれるカルシウムなどの多価金属との反応や、液体成分の蒸発により、速やかに凝集する。これにより、インク中の液体成分と凝集物が固液分離しやすく、液体成分の粘度は大きく低下する。このため、凝集した自己分散顔料は記録媒体の表面上に残り、液体成分は記録媒体に速やかに浸透する。その結果、高い発色性を有する２次色画像が記録される。
【００２２】
一方、条件Ｂを満たすインクのみで２次色画像を記録した場合、このインク中の自己分散顔料は、他の原子団及びホスホン酸基を有する自己分散顔料に比して、記録媒体に含まれるカルシウムなどの多価金属との反応や、液体成分の蒸発が生じても凝集しにくい。この場合、インク中の液体成分と固体成分が固液分離しにくく、記録媒体への液体成分の浸透とともに自己分散顔料も記録媒体に沈み込む。このため、条件Ｂを満たすインクのみで記録した２次色画像の発色性は、条件Ａを満たすインクのみで記録した画像の発色性よりも低くなる。
【００２３】
以上より、条件Ａを満たす２種のインクで２次色画像を記録すると、付与するインクの量が多くなったとしても速やかに固液分離が生じる。このため、顔料が記録媒体の表面上に残り、２次色画像においても高い発色性が得られる。一方、条件Ｂを満たす２種のインクで画像を記録すると、付与するインクの量が多くなるにしたがって記録媒体の表面上の液体成分が多くなるとともに、固液分離も生じにくい。このため、顔料が記録媒体に沈み込みやすくなり、２次色画像の発色性が低くなる。
【００２４】
しかし、条件Ａを満たすインクと条件Ｂを満たすインクで２次色画像を記録すると、付与するインクの量が多くなったとしても、条件Ａを満たすインクについては速やかに固液分離が生じる。このため、条件Ｂを満たす２種のインクを用いた場合に比して、記録媒体の表面上に存在する液体成分の量が少なくなる。その結果、条件Ｂを満たすインクの自己分散顔料の記録媒体への沈み込みが抑制され、条件Ｂを満たすインクで記録された２次色画像の発色性が高く維持されるとともに、条件Ａを満たすインクによる相乗効果を得ることができる。
【００２５】
以上の結果から、シアンインク、マゼンタインク、及びイエローインクのうち、いずれか２つが条件Ａを満たすインクであり、かつ、残りの１つが条件Ｂを満たすインクであるインクセットとすることで、発色性に優れた２次色画像を記録できることを見出した。さらに、回復操作を行った場合であっても不要なインクの凝集が生じにくいため、吐出よれの発生が抑制されることを見出した。本発明者らはさらに、彩度の高いイエローインクを、条件Ｂを満たすインクとするのが好適であることを見出した。この場合、光学濃度に大きな変化はないものの、シアンインクやマゼンタインクについて条件Ｂを満たすインクとするよりも、２次色画像の見た目の発色性がより良好になる。これに加えて、イエローインクを、条件Ｂを満たすインクとするとともに、官能基に含まれるアニオン性基をスルホン酸基とすることが特に好ましい。
【００２６】
＜インクセット＞
本発明のインクセットは、シアンインク、マゼンタインク、及びイエローインクの３種の水性インクで構成されるインクジェット用のインクセットである。これらは減法混色の基本色のインクであり、カラー画像を記録する際に主として使用されるため、使用量も多くなり、回復操作を行う頻度も高くなる。したがって、これらの３種のインクのうち、いずれか２つが条件Ａを満たし、残りの１つが条件Ｂを満たすことで、回復操作を行った場合であっても、不要なインクの凝集が生じにくくなり、吐出よれの発生を抑制することができる。シアンインク、マゼンタインク、及びイエローインクの３種の水性インクで構成される本発明のインクセットは、これらとは異なる色相のインクと併用してもよい。特に、ブラックインクを併用することが好ましく、条件Ａを満たすブラックインクを併用することがさらに好ましい。なお、基本色とは異なる色相を有する、いわゆる特色インクを併用する場合、通常は基本色のインクと併用して画像を記録することになるため、特色インクではなく、基本色のインクについて上記の条件Ａ及びＢを満足することが重要である。以下、本発明のインクセットを構成するインクに含有される成分などについて説明する。
【００２７】
［色材］
各インクに用いる色材は自己分散顔料である。自己分散顔料を構成する顔料の種類としては、アゾ、フタロシアニン、キナクリドン、イソインドリノン、イミダゾロン、ジケトピロロピロール、ジオキサジンなどの有機顔料を挙げることができる。各インクの顔料種は、シアンインクがフタロシアニン、又はジオキサジン；マゼンタインクがアゾ、キナクリドン、又はジケトピロロピロール；イエローインクがアゾ、イソインドリノン、又はイミダゾロン；の組み合わせであることが好ましい。特に、シアンインクがＣ．Ｉ．ピグメントブルー１５：４などのフタロシアニンであり、マゼンタインクがＣ．Ｉ．ピグメントレッド１２２などのキナクリドンであり、イエローインクがＣ．Ｉ．ピグメントイエロー７４などのアゾであることが好ましい。各インク中の色材の含有量（質量％）は、インク全質量を基準として、０．１質量％以上１０．０質量％以下であることが好ましく、１．０質量％以上５．０質量％以下であることがさらに好ましい。
【００２８】
［条件Ａを満たすインクの自己分散顔料］
条件Ａを満たすインクに含有される自己分散顔料は、顔料の粒子表面に他の原子団及びホスホン酸基を含む官能基が結合した第１の自己分散顔料である。第１の自己分散顔料は、顔料の粒子表面に他の原子団を介してホスホン酸基が結合した自己分散顔料であることが好ましい。第１の自己分散顔料の官能基の導入量は、４．０×１０-2ｍｍｏｌ／ｇ以上であることが好ましい。官能基の導入量が４．０×１０-2ｍｍｏｌ／ｇ以上であると、記録媒体に含まれるカルシウムなどの多価金属との反応性が向上するとともに、顔料が凝集しやすくなる。このため、記録される画像の発色性をさらに向上させることができる。また、第１の自己分散顔料の官能基の導入量は、１００．０×１０-2ｍｍｏｌ／ｇ以下であることが好ましく、５０．０×１０-2ｍｍｏｌ／ｇ以下であることがさらに好ましい。
【００２９】
条件Ａを満たすインクには、第１の自己分散顔料が含有されていればよく、それ以外に、第２の自己分散顔料など、その他の自己分散顔料がさらに含有されていてもよい。その他の自己分散顔料が条件Ａを満たすインクに含まれる場合、第１の自己分散顔料の含有量（質量％）が、その他の自己分散顔料の含有量（質量％）に対する質量比率（第１の自己分散顔料／その他の自己分散顔料）で、０．３２倍以上であることが好ましい。上記の比率が０．３２倍以上であると、第１の自己分散顔料がある程度存在することになるため、記録される画像の発色性をさらに高めることができる。
【００３０】
［条件Ｂを満たすインクの自己分散顔料］
条件Ｂを満たすインクに含有される自己分散顔料は、顔料の粒子表面にスルホン酸基及びカルボン酸基の少なくとも一方を含む官能基が結合した第２の自己分散顔料である。官能基には、スルホン酸基及びカルボン酸基の少なくとも一方に加えて、他の原子団を含ませてもよい。第２の自己分散顔料は、顔料の粒子表面に他の原子団を介してスルホン酸基及びカルボン酸基の少なくとも一方が結合した自己分散顔料であることが好ましい。顔料の粒子表面に他の原子団を介してスルホン酸基及びカルボン酸基の少なくとも一方が結合することで、顔料の粒子表面を三次元的に密に被覆することができ、粒子表面の露出を抑えることができる。このため、不要インクにおける顔料の凝集がより有効に抑制され、信頼性がさらに向上したインクセットとすることができる。
【００３１】
第２の自己分散顔料の官能基の導入量は、４．０×１０-2ｍｍｏｌ／ｇ以上であることが好ましい。官能基の導入量が４．０×１０-2ｍｍｏｌ／ｇ以上であると、水などの液体成分が蒸発した場合であっても水分子を水和水として多量に保持することができる。その結果、水などの液体成分が蒸発しても自己分散顔料が凝集しにくくなるので、信頼性がさらに向上したインクセットとすることができる。また、第２の自己分散顔料の官能基の導入量は、１００．０×１０-2ｍｍｏｌ／ｇ以下であることが好ましく、５０．０×１０-2ｍｍｏｌ／ｇ以下であることがさらに好ましい。
【００３２】
第２の自己分散顔料は、顔料の粒子表面に他の原子団を介してスルホン酸基が結合した自己分散顔料であることが好ましい。カルボン酸基に比べて、スルホン酸基は酸解離定数（ｐＫａ）が低い。このため、水などの液体成分が蒸発した場合であっても、カルボン酸基に比べてスルホン酸基はイオンとして存在する割合が高く、水分子を水和水として多く保持することができる。その結果、液体成分が蒸発しても自己分散顔料が凝集しにくくなるので、信頼性がさらに向上したインクセットとすることができる。
【００３３】
［自己分散顔料の酸性基］
自己分散顔料の官能基に含まれる、ホスホン酸基、スルホン酸基、及びカルボン酸基などの酸性基は、酸型（Ｈ型）であっても、塩型であってもよく、塩型である場合は、その一部が解離した状態及び全てが解離した状態のいずれであってもよい。酸性基が塩型である場合のカウンターイオンとなるカチオンとしては、アルカリ金属、アンモニウム、及び有機アンモニウムなどのカチオンを挙げることができる。アルカリ金属としては、リチウム、ナトリウム、カリウムなどを挙げることができる。有機アンモニウムとしては、炭素数１以上３以下のアルキルアミン類；炭素数１以上４以下のアルカノールアミン類などを挙げることができる。
【００３４】
［自己分散顔料の他の原子団］
自己分散顔料の官能基に含ませてもよい「他の原子団」（−Ｒ−）としては、炭素原子数１乃至１２の直鎖又は分岐のアルキレン基；フェニレン基やナフチレン基などのアリーレン基；アミド基；スルホニル基；アミノ基；カルボニル基；エステル基；エーテル基；これらの基を組み合わせた基などを挙げることができる。第１の自己分散顔料の官能基は、他の原子団（−Ｒ−）として、アルキレン基及びアリーレン基の少なくとも一方と、水素結合性を有する基（アミド基、スルホニル基、アミノ基、カルボニル基、エステル基、エーテル基）とを含むことが好ましい。なかでも、他の原子団として、−Ｃ6Ｈ4−ＣＯＮＨ−（ベンズアミド構造）を含むことがさらに好ましい。また、第２の自己分散顔料の官能基は、他の原子団（−Ｒ−）として、炭素原子数１乃至１２の直鎖又は分岐のアルキレン基、フェニレン基やナフチレン基などのアリーレン基を含むものが好ましい。
【００３５】
［自己分散顔料の官能基の導入量］
本明細書における「官能基の導入量」は、顔料１ｇ当たりの官能基のミリモル数を表す。自己分散顔料の官能基の導入量は、酸性基の種類に応じて、以下に示すように測定することができる。なお、下記では顔料分散液を用いて測定する方法について述べたが、インクを用いても同様に測定することができる。
【００３６】
酸性基がスルホン酸基やホスホン酸基である場合、官能基の導入量は以下に示すように硫黄やリン（以下、「元素」と表記）を定量することで測定する。詳しくは、まず、顔料（固形分）の含有量が０．０３質量％程度になるように顔料分散液を純水で希釈してＡ液を調製する。また、５℃、８０，０００ｒｐｍ、１５時間の条件で顔料分散液について超遠心分離を行い、顔料が除去された上澄みの液体を採取し、これを純水で８０倍程度に希釈してＢ液を調製する。得られたＡ液及びＢ液について、ＩＣＰ発光分光分析装置などにより、元素の定量をそれぞれに行い、これらＡ液及びＢ液について測定値から求められる元素量の差分から、酸性基の量を算出する。そして、顔料への官能基の導入量は、酸性基の量／ｎ（ｎは１つの官能基に含まれる酸性基の数を示し、モノなら１、ビスなら２、トリスなら３となる）により算出することができる。ここで、官能基に含まれる酸性基の数が不明である場合には、ＮＭＲなどによりその構造を解析することで特定することができる。なお、一般的に用いられる水性インクのｐＨ域では、ホスホン酸基の解離数は「１」である。
【００３７】
酸性基がカルボン酸基である場合、ＩＣＰ発光分光分析装置による元素の定量を行うことができないため、官能基の導入量は以下に示すようにコロイド滴定法により測定する。詳しくは、電位差を利用したコロイド滴定により、顔料分散液中の顔料の表面電荷量を測定し、この値をカルボン酸基の量とする。そして、顔料への官能基の導入量は、カルボン酸基の量／ｎ（ｎは１つの官能基に含まれるカルボン酸基の数を示し、モノなら１、ビスなら２、トリスなら３となる）により算出することができる。ここで、官能基に含まれるカルボン酸基の数が不明である場合には、ＮＭＲなどによりその構造を解析することで特定することができる。
【００３８】
［水性媒体］
各インクには、水及び水溶性有機溶剤の混合溶媒である水性媒体を含有させることができる。水としては脱イオン水やイオン交換水を用いることが好ましい。インク中の水の含有量（質量％）は、インク全質量を基準として、５０．０質量％以上９５．０質量％以下であることが好ましい。また、インク中の水溶性有機溶剤の含有量（質量％）は、インク全質量を基準として、３．０質量％以上５０．０質量％以下であることが好ましい。水溶性有機溶剤としては、アルコール類、（ポリ）アルキレングリコール類、グリコールエーテル類、含窒素化合物類などのインクジェット用のインクに使用可能なものをいずれも用いることができ、１種又は２種以上をインクに含有させることができる。
【００３９】
［その他の成分］
各インクには、上記成分の他に、尿素やその誘導体、トリメチロールプロパン、トリメチロールエタンなどの常温で固体の水溶性有機化合物を含有させてもよい。インク中のこれらの水溶性有機化合物の含有量（質量％）は、インク全質量を基準として、０．１質量％以上１０．０質量％以下であることが好ましい。また、必要に応じて所望の物性値を有するインクとするために、樹脂、消泡剤、界面活性剤、ｐＨ調整剤、防腐剤、防黴剤、酸化防止剤、還元防止剤などの種々の添加剤を含有させてもよい。
【００４０】
［インクの物性］
各インクの２５℃における粘度は２．０ｍＰａ・ｓ以上５．０ｍＰａ・ｓ以下であることが好ましく、２．０ｍＰａ・ｓ以上４．０ｍＰａ・ｓ以下であることがさらに好ましい。各インクの２５℃におけるｐＨは、５．０以上９．５以下であることが好ましく、７．０以上９．０以下であることがさらに好ましい。各インクの２５℃における静的表面張力は、２５．０ｍＮ／ｍ以上４５．０ｍＮ／ｍ以下であることが好ましく、３０．０ｍＮ／ｍ以上４０．０ｍＮ／ｍ以下であることがさらに好ましい。
【００４１】
各インクにそれぞれ含有される自己分散顔料の種類の違いによる作用を十分に発揮させ、吐出よれを高いレベルで抑制するためには、シアンインク、マゼンタインク、及びイエローインクの浸透性を揃えることが好ましい。このため、シアンインク、マゼンタインク、及びイエローインクのうち、２５℃における静的表面張力が最大のインクと最小のインクにおける静的表面張力の差（絶対値）がある程度小さく抑えられていることが好ましい。具体的には、前記静的表面張力の差が、０．０ｍＮ／ｍ以上５．０ｍＮ／ｍ以下であることが好ましく、０．０ｍＮ／ｍ以上３．０ｍＮ／ｍ以下であることがさらに好ましい。
【００４２】
また、高いレベルの発色性を得るためには、各インクの浸透性をあまり高めないことが好ましい。このため、シアンインク、マゼンタインク、及びイエローインクの２５℃における静的表面張力がいずれも３０．０ｍＮ／ｍ以上４０．０ｍＮ／ｍ以下の範囲内にあることが好ましい。また、３３．０ｍＮ／ｍ以上４０．０ｍＮ／ｍ以下の範囲内にあることがさらに好ましく、３５．０ｍＮ／ｍ以上４０．０ｍＮ／ｍ以下の範囲内にあることが特に好ましい。
【００４３】
［各インクの関係］
各インク中の自己分散顔料の含有量が以下の関係を満たすことが好ましい。条件Ａを満たす少なくとも一方のインク中の第１の自己分散顔料の含有量Ａ（質量％）、及び、条件Ｂを満たすインク中の第２の自己分散顔料の含有量Ｂ（質量％）とする。このとき、Ａ＜Ｂの関係を満たすことが好ましい。この場合、不要インクにおける顔料の凝集がより有効に抑制され、信頼性がさらに向上したインクセットとすることができる。また、条件Ａを満たす一方のインク中の第１の自己分散顔料の含有量Ａ1（質量％）、条件Ａを満たす他方のインク中の第１の自己分散顔料の含有量Ａ2（質量％）、及び、前記条件Ｂを満たすインク中の第２の自己分散顔料の含有量Ｂ1（質量％）とする。このとき、Ａ1＜Ｂ1＜Ａ2の関係を満たすことがより好ましい。この場合、不要インクにおける顔料の凝集の抑制と、発色性の向上と、がバランスよく向上したインクセットとすることができる。なお、上記の自己分散顔料の含有量は、いずれも、インク全質量を基準とした値である。
【００４４】
また、各インク中の自己分散顔料の官能基の導入量が以下の関係を満たすことが好ましい。条件Ｂを満たすインク中の第２の自己分散顔料の官能基の導入量（ｍｍｏｌ／ｇ）が、条件Ａを満たす少なくとも一方のインク中の第１の自己分散顔料の官能基の導入量（ｍｍｏｌ／ｇ）よりも高いことが好ましい。この場合、不要インクにおける顔料の凝集がより有効に抑制され、信頼性がさらに向上したインクセットとすることができる。
【００４５】
＜インクジェット記録方法＞
本発明のインクジェット記録方法は、上記で説明した本発明のインクセットに含まれる各インクをインクジェット方式の記録ヘッドから吐出して記録媒体に画像を記録する方法である。インクを吐出する方式としては、インクに力学的エネルギーを付与する方式や、インクに熱エネルギーを付与する方式が挙げられる。本発明においては、インクに熱エネルギーを付与してインクを吐出する方式を採用することが特に好ましい。本発明のインクを用いること以外、インクジェット記録方法の工程は公知のものとすればよい。
【実施例】
【００４６】
以下、実施例及び比較例を挙げて本発明をさらに詳細に説明するが、本発明は、その要旨を超えない限り、下記の実施例によって何ら限定されるものではない。なお、成分量に関して「部」及び「％」と記載しているものは特に断らない限り質量基準である。
【００４７】
＜顔料分散液の調製＞
（自己分散顔料の官能基の導入量）
先ず、自己分散顔料の官能基の導入量を測定する方法を説明する。
酸性基がスルホン酸基やホスホン酸基である自己分散顔料の官能基の導入量は、以下のようにして測定した。測定対象となる顔料の含有量が０．０３％程度になるように顔料分散液を純水で希釈してＡ液を調製した。また、５℃、８０，０００ｒｐｍ、１５時間の条件で顔料分散液を超遠心分離し、自己分散顔料が除去された上澄みの液体を採取し、これを純水で８０倍程度に希釈してＢ液を調製した。上記のようにして得た測定用試料のＡ液及びＢ液について、ＩＣＰ発光分光分析装置（商品名「ＳＰＳ５１００」、ＳＩＩナノテクノロジー製）を用いて元素（硫黄・リン）を定量した。そして、得られたＡ液及びＢ液における元素量の差分から酸性基の量を求め、１つの官能基に含まれる酸性基の数で割ることで、官能基の導入量を算出した。
【００４８】
酸性基がカルボン酸基である自己分散顔料の官能基の導入量は、コロイド滴定により以下のようにして測定した。顔料分散液について、流動電位滴定ユニット（ＰＣＤ−５００）を搭載した電位差自動滴定装置（商品名「ＡＴ−５１０」、京都電子工業製）を用い、滴定試薬としてメチルグリコールキトサンを用いた電位差滴定により酸性基の量を測定した。そして、１つの官能基に含まれる酸性基の数で割ることで、官能基の導入量を算出した。
【００４９】
（自己分散顔料の調製〔ジアゾカップリング法〕）
表１に示す種類の顔料２０．０ｇ、表１に示す種類及び量の処理剤、処理剤と等モルの硝酸、並びに純水２００ｍＬを、シルヴァーソン混合機を用いて室温、６，０００ｒｐｍの条件で３０分撹拌して混合物を得た。なお、表１に示す処理剤のうち、「ホスホン酸」は（（４−アミノベンゾイルアミノ）−メタン−１，１−ジイル）ビスホスホン酸であり、「カルボン酸」はｐ−アミノフタル酸であり、「スルホン酸」はｐ−アミノベンゼンスルホン酸である。得られた混合物に、少量の水に溶解させた亜硝酸カリウム（処理剤と等モル）をゆっくり添加して混合した。亜硝酸カリウムの混合によって混合物の温度は６０℃に達し、この状態で１時間反応させた。その後、水酸化カリウム水溶液を用いて混合物のｐＨを１０に調整した。３０分後に純水２０ｍＬを加え、スペクトラムメンブランを用いてダイアフィルトレーションして自己分散顔料を得た。得られた自己分散顔料に水を加え、顔料の含有量が１０．０％である各顔料分散液を得た。
【００５０】
2015143338.tif 000002
【００５１】
（自己分散顔料の調製〔酸化処理法〕）
イオン交換水５００ｇが入った容器に、表２に示す種類の顔料１５．０ｇを加え、１５０００ｒｐｍで３０分間撹拌して顔料を予備湿潤した。その後、イオン交換水を４４８５ｇ加え、高圧ホモジナイザーでさらに分散を行い、次いで、高圧容器に移して３．０ＭＰａの圧力で加圧した。高圧容器内に所定量の１００ｐｐｍのオゾン水を導入して顔料の酸化処理を行った。その後、水酸化ナトリウムを添加して液体のｐＨを１０．０に調整し、イオン交換水を添加して顔料の含有量を調整し、各顔料分散液を得た。各顔料分散液には、顔料の粒子表面にカルボン酸基が直接結合した自己分散顔料が含有されており、顔料の含有量は１０．０％であった。各自己分散顔料の官能基の導入量を表２に示す。
【００５２】
2015143338.tif 000003
【００５３】
＜インクの調製＞
表３−１〜３−４の上段に示す各成分（単位：％）を混合し、十分に撹拌した後、ポアサイズが２．５μｍであるポリプロピレンフィルター（ポール製）にて加圧ろ過を行い、各インクを調製した。なお、表３−１〜３−４中の「アセチレノールＥ１００」は、川研ファインケミカル製のノニオン性界面活性剤（アセチレングリコールエチレンオキサイド付加物）の商品名である。また、表３−１〜３−４の下段には、各インクの２５℃における静的表面張力が３３．０ｍＮ／ｍ以上４０．０ｍＮ／ｍ以下の範囲内にある場合を「Ｙ」、この範囲外である場合を「Ｎ」として示した。静的表面張力は、自動表面張力計（商品名「ＣＢＶＰ−Ｚ型」、協和界面科学製）を用いて、白金プレート法により測定した。
【００５４】
2015143338.tif 000004
【００５５】
2015143338.tif 000005
【００５６】
2015143338.tif 000006
【００５７】
2015143338.tif 000007
【００５８】
＜評価＞
表４に示すシアン、マゼンタ、及びイエローの各インクを組み合わせてインクセットとし、以下の評価を行った。本発明においては、下記の各項目の評価基準で「ＡＡＡＡ」、「ＡＡＡ」、「ＡＡ」、「Ａ」及び「Ｂ」を許容できるレベル、「Ｃ」を許容できないレベルとした。
【００５９】
（発色性）
各インクを充填したインクカートリッジを、熱エネルギーによりインクを吐出する記録ヘッドを搭載したインクジェット記録装置（商品名「ＰＩＸＵＳ  ８５０ｉ」、キヤノン製））のシアン、マゼンタ、及びイエロー位置にそれぞれセットした。シアン、マゼンタ、及びイエローの３色のインクに加えて、他のインクを併用する場合も、画像を記録するために必要なシアン、マゼンタ、及びイエローの３色のインクを用いて画像を評価した。本実施例では、１／６００インチ×１／６００インチの単位領域に、１滴当たりの質量が５．０ｎｇであるインク滴を２滴付与する条件を、記録デューティが１００％であると定義する。そして、下記２種の記録媒体（普通紙）に、記録デューティが８０％であるシアン、マゼンタ、及びイエローのベタ画像（２ｃｍ×２ｃｍ／１ライン）を記録した。また、２次色画像は、各インクの記録デューティを８０％ずつで組み合わせ、合計の記録デューティが１６０％となるようにしてレッド、グリーン、及びブルーのベタ画像（２ｃｍ×２ｃｍ／１ライン）を記録した。記録媒体としては、商品名「ＧＦ−５００」（キヤノン製）、及び商品名「Ｂｒｉｇｈｔ  Ｗｈｉｔｅ  ＩｎｋｊｅｔＰａｐｅｒ」（ヒューレットパッカード製）を用いた。記録から１日経過後、分光光度計（商品名「Ｓｐｅｃｔｒｏｌｉｎｏ」、Ｇｒｅｔａｇ  Ｍａｃｂｅｔｈ製）を用いて、各ベタ画像の反射濃度を測定した。シアンのベタ画像、マゼンタのベタ画像、及びイエローのベタ画像については、それぞれの成分の反射濃度を光学濃度とした。また、レッドのベタ画像についてはマゼンタ成分とイエロー成分の反射濃度の平均値を光学濃度とした。グリーンのベタ画像については、イエロー成分とシアン成分の反射濃度の平均値を光学濃度とした。さらに、ブルーのベタ画像については、シアン成分とマゼンタ成分の反射濃度の平均値を光学濃度とした。そして、２種の記録媒体における各ベタ画像の光学濃度の平均値から、以下に示す評価基準にしたがって画像の発色性を評価した。結果を表４に示す。
ＡＡＡ：平均値が０．９４以上であった。
ＡＡ：平均値が０．９２以上０．９４未満であった。
Ａ：平均値が０．９０以上０．９２未満であった。
Ｂ：平均値が０．８５以上０．９０未満であった。
Ｃ：平均値が０．８５未満であった。
【００６０】
（堆積抑制）
３色のインクセットの場合は、上記の発色性の評価で使用したものと同じインクジェット記録装置を使用し、シアン、マゼンタ、及びイエロー位置にそれぞれのインクをセットして評価を行った。一方、シアン、マゼンタ、及びイエローの３色のインクに加えて、他のインクを併用する場合は、商品名「ＰＩＸＵＳ  ＭＰ９５０」（キヤノン製）を使用し、シアン、マゼンタ、及びイエロー位置にそれぞれのインクをセットした。また、フォトシアン、フォトマゼンタ、及び染料ブラックの位置に残りのインクをセットして評価を行った。本実施例では、１／６００インチ×１／６００インチの単位領域に、１滴当たりの質量が５．０ｎｇであるインク滴を２滴付与する条件を、記録デューティが１００％であると定義する。温度３０℃、相対湿度１０％の環境において、Ａ４サイズの記録媒体の全面に各色のインクの記録デューティが５％となるようなベタ画像を４分間隔で５００枚記録した。吐出よれが確認されない場合は、さらに５００枚記録して合計２０００枚まで記録し、以下に示す評価基準にしたがってインクの堆積抑制を評価した。結果を表４に示す。
ＡＡＡＡ：２５００枚分の記録後、予備吐出された位置に凝集物の堆積が少なく、吐出よれが見られなかった。
ＡＡＡ：２０００枚分の記録後、予備吐出された位置に凝集物の堆積が少なく、吐出よれが見られなかった。
ＡＡ：２０００枚分の記録後、予備吐出された位置に凝集物の堆積があり、吐出よれが見られた。
Ａ：１５００枚分の記録後、予備吐出された位置に凝集物の堆積があり、吐出よれが見られた。
Ｂ：１０００枚分の記録後、予備吐出された位置に凝集物の堆積があり、吐出よれが見られた。
Ｃ：５００枚分の記録後、予備吐出された位置に凝集物の堆積があり、吐出よれが見られた。
【００６１】
2015143338.tif 000008
【００６２】
彩度の高いイエローインクに条件Ｂを満たすインクを用いた実施例９のインクセットと、シアンインクやマゼンタインクに条件Ｂを満たすインクを用いた実施例１２及び１３のインクセットとを比較すると、記録された画像の光学濃度に大きな差はなかった。しかしながら、実施例９のインクセットを用いて記録した画像の２次色画像の見た目は、実施例１２及び１３のインクセットを用いて記録した画像の２次色画像の見た目よりも良好であった。
【００６３】
なお、実施例１０のインクセットは、「第１の自己分散顔料／その他の自己分散顔料」（質量比）の値が０．３２以上であるシアンインクを用いたインクセットである。一方、実施例１１のインクセットは、「第１の自己分散顔料／その他の自己分散顔料」（質量比）の値が０．３２未満であるシアンインクを用いたインクセットである。これらのインクセットを用いて記録した画像を比較すると、実施例１０のインクセットを用いて記録した画像の方が、実施例１１のインクセットを用いて記録した画像に比して、発色性が相対的に優れていた。